(57)【特許請求の範囲】
【請求項１】
回転する一対の冷却ドラムと一対のサイド堰によって形成された溶融金属溜まり部に溶融金属を供給し、前記冷却ドラムの周面に凝固シェルを形成・成長させて薄肉鋳片を製造する双ドラム式連続鋳造装置に用いられる双ドラム式連続鋳造装置用冷却ドラムであって、
前記凝固シェルが形成される前記周面には、径方向に出没する凹凸部が形成されており、その算術平均粗さＲａが１０μｍ以上１００μｍ以下の範囲内とされるとともに、前記凹凸部の尖り度Ｋｕが０．２以上１．０以下とされており、
前記凹凸部は、凸部と、この凸部に連接する球状の凹部とを有していることを特徴とする双ドラム式連続鋳造装置用冷却ドラム。
【請求項２】
回転する一対の冷却ドラムと一対のサイド堰によって形成された溶融金属溜まり部に溶融金属を供給し、前記冷却ドラムの周面に凝固シェルを形成・成長させて薄肉鋳片を製造する双ドラム式連続鋳造装置であって、
前記冷却ドラムとして、請求項１に記載の双ドラム式連続鋳造装置用冷却ドラムを備えることを特徴とする双ドラム式連続鋳造装置。
【請求項３】
回転する一対の冷却ドラムと一対のサイド堰によって形成された溶融金属溜まり部に溶融金属を供給し、前記冷却ドラムの周面に凝固シェルを形成・成長させて薄肉鋳片を製造する薄肉鋳片の製造方法であって、
前記冷却ドラムとして、請求項１に記載の双ドラム式連続鋳造装置用冷却ドラムを用いることを特徴とする薄肉鋳片の製造方法。
【発明の詳細な説明】
【技術分野】
【０００１】
本発明は、一対の冷却ドラムと一対のサイド堰によって形成された溶融金属溜まり部に、溶融金属を供給して薄肉鋳片を製造する双ドラム式連続鋳造装置に用いられる双ドラム式連続鋳造装置用冷却ドラム、この双ドラム式連続鋳造装置用冷却ドラムを備えた双ドラム式連続鋳造装置、及び、薄肉鋳片の製造方法に関するものである。
【背景技術】
【０００２】
金属の薄肉鋳片を製造する方法として、例えば、特許文献１〜７に示すように、内部に水冷構造を有する冷却ドラムを備え、回転する一対の冷却ドラム間に形成された溶融金属溜まり部に溶融金属を供給し、前記冷却ドラムの周面に凝固シェルを形成・成長させ、一対の冷却ドラムの外周面にそれぞれ形成された凝固シェル同士をドラムキス点で接合し、圧下して所定の厚さの薄肉鋳片を製造する双ドラム式連続鋳造方法が提供されている。このような双ドラム式連続鋳造方法は、各種金属において適用されている。
【０００３】
上述の双ドラム式連続鋳造方法においては、冷却ドラムの周面が平滑であると、周面に形成された凝固シェルが移動し、割れが発生するといった問題があった。また、凝固シェルと冷却ドラムとが密着して強冷却となり、熱ひずみによって割れが発生するといった問題があった。
そこで、特許文献１〜７に示すように、冷却ドラムの周面に凹凸を付与することにより、凹部で凝固シェルとの間にガスギャップを形成して緩冷却化を図るとともに、凸部で凝固シェルを拘束することによって凝固収縮の均等分散を図り、凝固時の割れの発生を抑制する技術が提案されている。
【０００４】
なお、特許文献７には、冷却ドラムの周面に凹凸部を形成した場合、薄肉鋳片の表面にその凹凸部が転写されることがある。薄肉鋳片に転写された凹みが深く急峻な場合には、その後の圧延工程において、被さり疵（ヘゲ欠陥）が形成されてしまうといった問題が指摘されている。
そこで、特許文献７においては、冷却ドラムに形成される凸部の傾斜角度を規定することによって、ヘゲ欠陥の発生防止を図っている。
【先行技術文献】
【特許文献】
【０００５】
【特許文献１】特開昭６０−１８４４４９号公報
【特許文献２】特開昭６２−２５４９５３号公報
【特許文献３】特開平０３−１２８１４９号公報
【特許文献４】特表平０８−５０５８１１号公報
【特許文献５】特開平０６−３２８２０４号公報
【特許文献６】特表２００２−５２２２２６号公報
【特許文献７】特開平１１−０１０２８８号公報
【発明の概要】
【発明が解決しようとする課題】
【０００６】
ところで、薄肉鋳片の割れの発生を抑制するためには、冷却ドラムの周面において、凝固シェルを均等に拘束するとともに、均等な緩冷却化を図る必要がある。特許文献１〜７に記載された冷却ドラムにおいては、各種指標によって凹凸部の形状を規定しているが、これらの規定のみでは、凝固シェルの均等な拘束及び均等な緩冷却化を十分に図ることができなかった。
特に、双ドラム式連続鋳造装置における鋳造速度を速くした場合には、割れの発生を十分に抑制できないおそれがあった。
【０００７】
本発明は、前述した状況に鑑みてなされたものであって、冷却ドラムの周面に形成される凹凸部の全体形状を規定することにより、確実に凝固シェルの均等な拘束及び均等な緩冷却化を図って割れの発生を抑制できるとともに、その後の圧延工程におけるヘゲ欠陥の発生を抑制可能な双ドラム式連続鋳造装置用冷却ドラム、この双ドラム式連続鋳造装置用冷却ドラムを備えた双ドラム式連続鋳造装置、及び、薄肉鋳片の製造方法を提供することを目的とする。
【課題を解決するための手段】
【０００８】
上記課題を解決するために、本発明者ら鋭意検討した結果、凹凸部の算術平均粗さＲａ、及び、凹凸部の尖り度Ｋｕを規定することにより、凝固シェルの均等な拘束及び均等な緩冷却化を図ることが可能となるとの知見を得た。
ここで、尖り度Ｋｕは、形成された凸部の裾部がどの範囲までどのように広がっているかを規定したものであり、凸部の先端から凹部の底へ向かう断面形状での凹部の広がりを示す指標となる。このため、尖り度Ｋｕを規定することで、凸部の先端で凝固シェルを拘束した際に、この凸部に連接する凹部において凝固シェルと冷却ドラムとのガスギャップを確保することができ、凝固シェルの均等な拘束及び均等な緩冷却化を図ることが可能となるのである。
【０００９】
本発明は、上述の知見に基づいてなされたものであって、本発明に係る双ドラム式連続鋳造装置用冷却ドラムは、回転する一対の冷却ドラムと一対のサイド堰によって形成された溶融金属溜まり部に溶融金属を供給し、前記冷却ドラムの周面に凝固シェルを形成・成長させて薄肉鋳片を製造する双ドラム式連続鋳造装置に用いられる双ドラム式連続鋳造装置用冷却ドラムであって、前記凝固シェルが形成される前記周面には、径方向に出没する凹凸部が形成されており、その算術平均粗さＲａが１０μｍ以上１００μｍ以下の範囲内とされるとともに、前記凹凸部の尖り度Ｋｕが０．２以上１．０以下とされており、前記凹凸部は、凸部と、この凸部に連接する球状の凹部とを有していることを特徴としている。
【００１０】
この構成の双ドラム式連続鋳造装置用冷却ドラムによれば、凝固シェルが形成される前記周面には径方向に出没する凹凸部が形成されており、その算術平均粗さＲａが１０μｍ以上とされているので、凝固シェルと冷却ドラムとの間にガスギャップを形成する空間を確保することができる。また、算術平均粗さＲａが１００μｍ以下とされているので、薄肉鋳片の表面に深い凹みが形成されることを抑制でき、圧延工程におけるヘゲ欠陥の発生を抑制することができる。
【００１１】
さらに、前記凹凸部の尖り度Ｋｕが０．２以上とされているので、凸部によって凝固シェルを確実に拘束することができるとともに、この凸部に連接する凹部においてガスギャップを確保することができ、ガスギャップ不足による局部的に過剰な冷却に起因する割れを防止することができる。また、前記凹凸部の尖り度Ｋｕが１．０以下とされているので、薄肉鋳片の表面に急峻な凹みが形成されることを抑制でき、圧延工程におけるヘゲ欠陥の発生を抑制することができる。
【００１２】
また、本発明の双ドラム式連続鋳造装置は、回転する一対の冷却ドラムと一対のサイド堰によって形成された溶融金属溜まり部に溶融金属を供給し、前記冷却ドラムの周面に凝固シェルを形成・成長させて薄肉鋳片を製造する双ドラム式連続鋳造装置であって、前記冷却ドラムとして、前述の双ドラム式連続鋳造装置用冷却ドラムを備えることを特徴としている。
【００１３】
この構成の双ドラム式連続鋳造装置によれば、上述の構成の双ドラム式連続鋳造装置用冷却ドラムを備えているので、確実に凝固シェルの均等な拘束及び均等な緩冷却化を図ることができ、割れの発生を抑制することが可能となる。また、圧延工程におけるヘゲ欠陥の発生を抑制することができる。
【００１４】
また、本発明の薄肉鋳片の製造方法は、回転する一対の冷却ドラムと一対のサイド堰によって形成された溶融金属溜まり部に溶融金属を供給し、前記冷却ドラムの周面に凝固シェルを形成・成長させて薄肉鋳片を製造する薄肉鋳片の製造方法であって、前記冷却ドラムとして、前述の双ドラム式連続鋳造装置用冷却ドラムを用いることを特徴としている。
【００１５】
この構成の薄肉鋳片の製造方法によれば、上述の構成の双ドラム式連続鋳造装置用冷却ドラムを用いているので、確実に凝固シェルの均等な拘束及び均等な緩冷却化を図ることができ、割れの少ない高品質な薄肉鋳片を得ることができる。また、その後の圧延工程におけるヘゲ欠陥の発生を抑制可能な薄肉鋳片を得ることができる。
【発明の効果】
【００１６】
上述のように、本発明によれば、冷却ドラムの周面に形成される凹凸部の全体形状を規定することにより、確実に凝固シェルの均等な拘束及び均等な緩冷却化を図って割れの発生を抑制できるとともに、その後の圧延工程におけるヘゲ欠陥の発生を抑制可能な双ドラム式連続鋳造装置用冷却ドラム、この双ドラム式連続鋳造装置用冷却ドラムを備えた双ドラム式連続鋳造装置、及び、薄肉鋳片の製造方法を提供することができる。
【図面の簡単な説明】
【００１７】
【図１】本発明の実施形態である双ドラム式連続鋳造装置を示す説明図である。
【図２】本発明の実施形態である双ドラム式連続鋳造装置用冷却ドラムの周面の拡大説明図である。
【図３】凹凸部の尖り度を示す説明図である。
【発明を実施するための形態】
【００１８】
以下に、本発明の実施形態である双ドラム式連続鋳造装置用冷却ドラム及び双ドラム式連続鋳造装置について、添付した図面を参照して説明する。なお、本発明は、以下の実施形態に限定されるものではない。
本実施形態では、溶融金属として溶鋼を用いており、鋼材からなる薄肉鋳片１を製造するものとされている。なお、鋼種としては、例えば０．００１〜０．０１％Ｃ極低炭鋼、０．０２〜０．０５％Ｃ低炭鋼、０．０６〜０．４％Ｃ中炭鋼、０．５〜１．２％Ｃ高炭鋼、ＳＵＳ３０４鋼、ＳＵＳ４３０鋼、３．０〜３．５％Ｓｉ方向性電磁鋼、０．１〜６．５％Ｓｉ無方向性電磁鋼等（なお、％は、質量％）が挙げられる。
【００１９】
本実施形態である双ドラム式連続鋳造装置１０は、図１に示すように、一対の冷却ドラム１１、１１と、薄肉鋳片１を曲げるベンダーロール１２、１２と、薄肉鋳片１を支持するピンチロール１３、１３と、一対の冷却ドラム１１、１１の幅方向端部に配設されたサイド堰１５と、これら一対の冷却ドラム１１、１１とサイド堰１５とによって画成された溶鋼溜まり部１６に対して溶鋼３を供給するタンディッシュ１８及び浸漬ノズル１９と、を備えている。
この双ドラム式連続鋳造装置１０においては、溶鋼３が回転する冷却ドラム１１，１１に接触して冷却されることにより、冷却ドラム１１，１１の周面の上で凝固シェル５、５が成長し、一対の冷却ドラム１１，１１にそれぞれ形成された凝固シェル５、５同士がドラムキス点で圧着されることによって、所定厚みの薄肉鋳片１が鋳造される。
【００２０】
ここで、上述の冷却ドラム１１として、本実施形態である双ドラム式連続鋳造装置用冷却ドラムが用いられている。
この冷却ドラム１１においては、その周面に、後述するショット加工によって、図２に示すように、凹凸部２０（凹部２１及び凸部２２）が形成されている。
【００２１】
本実施形態においては、冷却ドラム１１の周面における算術平均粗さＲａ（ＪＩＳ  Ｂ  ０６０１：２０１３）が１０μｍ以上１００μｍ以下の範囲内に設定されている。
この算術平均粗さＲａは、以下の式によって算出される。ここで、Ｚ：凹凸部高さ方向変位、ｘ：鋳型表面変位、ｌ：測定長さ、とする。
なお、本実施形態では、凹凸部２０の高さ方向変位は、冷却ドラム１１の軸方向で測定した。また、薄肉鋳片１においてヘゲ欠陥や割れが発生する場合には、発生箇所におけるこれらの欠陥の間隔が５ｃｍ以内であることから、測定長さｌを５ｃｍ以上とした。
【００２２】
【数１】
0006515336.tif 000002
【００２３】
そして、本実施形態では、凹凸部２０の尖り度Ｋｕ（ＪＩＳ  Ｂ  ０６０１：２０１３）が０．２以上１．０以下の範囲内とされている。
この尖り度Ｋｕは、以下の式によって算出される。ここで、Ｚ：凹凸部高さ方向変位、ｘ：鋳型表面変位、ｌ：測定長さ、σ：凹凸部高さ標準偏差、とする。なお、尖り度Ｋｕの測定においても、上述の理由から、測定長さｌを５ｃｍ以上とした。
【００２４】
【数２】
0006515336.tif 000003
【００２５】
【数３】
0006515336.tif 000004
【００２６】
ここで、尖り度Ｋｕについて、図３を参照にして説明する。尖り度Ｋｕは、形成された凸部２２に対して裾部がどの範囲までどのように広がっているかを規定したものであり、凸部２２の先端から凹部２１の底へ向かう断面形状での凹部２１の広がりを示す指標となる。ここで、本実施形態では、図３に示すように、凹凸部２０の底部（凹部２１の底部）を基準位置として、高さ分布を得ており、この尖り度Ｋｕにより、凸部２２の裾部（凹部の立ち上がり部）の形状が規定されることになる。
【００２７】
すなわち、尖り度Ｋｕが大きいものは、図３（ｂ）に示すように、凸部２２の裾部が狭く凹部２１の底部が大きく広がっている。一方、尖り度Ｋｕが小さいものは、図３（ｃ）に示すように、凸部２２の裾部が広く凹部２１の底部が狭くなっている。このように、尖り度Ｋｕを規定することで、凹凸部２０（凹部２１及び凸部２２）の全体形状を特定することが可能となるのである。
なお、凹凸部２０の高さ分布が正規分布となるとき、上述の尖り度Ｋｕは０となる。
【００２８】
次に、本実施形態である冷却ドラム１１において、上述の凹凸部２０を形成する方法について説明する。なお、本実施形態においては、冷却ドラム１１の周面は、鋼材の表面にＣｒ−Ｎｉめっき膜が形成された構造とされている。
本実施形態においては、冷却ドラム１１の周面にショット加工を行うことにより、凹凸部２０を形成している。なお、ショット粒としてはベアリング鋼球を用いている。
【００２９】
ここで、本実施形態においては、上述の算術平均粗さＲａ、及び、尖り度Ｋｕを得るために、冷却ドラムの熱処理条件、ショット粒の粒径、ショット射出圧力を調整している。
具体的には、冷却ドラムの周面を、赤外線セラミックヒータなどを用いて加熱処理することにより、冷却ドラムの表面のビッカース硬さを４５０Ｈｖ以下としている。
また、ショット粒径は、１．０ｍｍ以上２．０ｍｍ以下の範囲内に設定している。
さらに、ショット射出圧力は、０．５ＭＰａ以上１．０ＭＰａ以下の範囲内に設定している。
なお、ショット加工は複数回重ねて行っており、１回のショット加工で形成されたショット痕（球状の凹部）を崩すことで、上述の尖り度Ｋｕを得ることが可能となる。
【００３０】
次に、上述した双ドラム式連続鋳造装置１０を用いた本実施形態である薄肉鋳片の製造方法について説明する。
【００３１】
一対の冷却ドラム１１、１１とサイド堰１５によって形成された溶鋼溜まり部１６に、タンディッシュ１８から浸漬ノズル１９を介して溶鋼３を供給するとともに、一対の冷却ドラム１１、１１を回転方向Ｒに向けて、すなわち、一対の冷却ドラム１１、１１同士が近接する領域が薄肉鋳片１の引抜方向（図１においては下方向）に向かうように、それぞれの冷却ドラム１１、１１を回転させる。
【００３２】
すると、冷却ドラム１１の周面には、凝固シェル５が形成される。ここで、本実施形態では、図２に示すように、冷却ドラム１１の周面に凹凸部２０が形成されていることから、凝固シェル５が凸部２２の先端で拘束されるとともに、凹部２１によって冷却ドラム１１と凝固シェル５との間にガスギャップＧが形成される。
ここで、本実施形態では、算術平均粗さＲａならび尖り度Ｋｕが後述のとおりに設定されていることから、凝固シェル５が、冷却ドラム１１の周面になじんでおり、したがって、凝固シェル５と冷却ドラム１１の接触の仕方が各凸部２２において均等であるので、凝固シェル５が凸部２２によって均等に拘束されるとともに、凹部２１によって冷却ドラム１１と凝固シェル５との間に均等にガスギャップＧが形成されることになる。
【００３３】
そして、冷却ドラム１１の周面の上で凝固シェル５が成長し、一対の冷却ドラム１１、１１にそれぞれ形成された凝固シェル５、５同士がドラムキス点で圧着されることにより、所定厚みの薄肉鋳片１が鋳造される。
【００３４】
以上のような構成とされた本実施形態である双ドラム式連続鋳造装置１０、及び、冷却ドラム１１（双ドラム式連続鋳造装置用冷却ドラム）によれば、冷却ドラム１１の周面に凹凸部２０が形成され、その算術平均粗さＲａが１０μｍ以上とされているので、凝固シェル５と冷却ドラム１１との間にガスギャップＧを形成する空間を確保することができる。また、算術平均粗さＲａが１００μｍ以下とされているので、薄肉鋳片１の表面に深い凹みが形成されることを抑制でき、その後の圧延工程におけるヘゲ欠陥の発生を抑制することができる。
なお、ガスギャップＧの空間を確実に確保するためには、冷却ドラム１１の周面の算術平均粗さＲａの下限を３５μｍ以上とすることが好ましく、４０μｍ以上とすることがさらに好ましい。一方、薄肉鋳片１の表面に深い凹みが形成されることを確実に抑制するためには、冷却ドラム１１の周面の算術平均粗さＲａの上限を９０μｍ以下とすることが好ましく、７０μｍ以下とすることがさらに好ましい。
【００３５】
さらに、凹凸部２０の尖り度Ｋｕが０．２以上とされているので、凸部２２によって凝固シェル５を確実に拘束することができるとともに、この凸部２２に連接する凹部２１においてガスギャップＧを確保することができる。また、凹凸部２０の尖り度Ｋｕが１．０以下とされているので、薄肉鋳片１の表面に傾斜が急峻な凹みが形成されることを抑制でき、その後の圧延工程におけるヘゲ欠陥の発生を抑制することができる。
なお、凝固シェル５を凸部２２で確実に拘束するとともに凹部２１においてガスギャップＧを確実確保するためには、凹凸部２０の尖り度Ｋｕの下限を０．３以上とすることが好ましく、０．５以上とすることがさらに好ましい。一方、薄肉鋳片１の表面に傾斜が急峻な凹みが形成されることを確実に抑制するためには、凹凸部２０の尖り度Ｋｕの上限を０．９以下とすることが好ましく、０．８以下とすることがさらに好ましい。
【００３６】
また、本実施形態では、冷却ドラム１１の周面を熱処理し、ビッカース硬度を４５０Ｈｖ以下とするとともに、ショット粒径を１．０ｍｍ以上２．０ｍｍ以下の範囲内、ショット射出圧力を０．５ＭＰａ以上１．０ＭＰａ以下の範囲内とし、ショット加工を重ねて実施しているので、上述の算術平均粗さＲａ及び尖り度Ｋｕを有する凹凸部２０を確実に形成することができる。
【００３７】
以上のように、本実施形態によれば、確実に凝固シェルの均等な拘束及び均等な緩冷却化を図ることができ、割れの発生を抑制することができる。また、薄肉鋳片１の表面に転写される凹みの深さ及び傾斜を抑制することができ、その後の圧延工程におけるヘゲ欠陥の発生を抑制することができる。
【００３８】
以上、本発明の実施形態である双ドラム式連続鋳造装置用冷却ドラム、双ドラム式連続鋳造装置、薄肉鋳片の製造方法について具体的に説明したが、本発明はこれに限定されることはなく、その発明の技術的思想を逸脱しない範囲で適宜変更可能である。
例えば、本実施形態では、鋼の薄肉鋳片を製造するものとして説明したが、これに限定されることはなく、アルミニウムや他の金属の薄肉鋳片を対象としてもよい。
また、本実施形態では、ベンダーロール及びピンチロールを配設したもので説明したが、これらのロール等の配置に限定はなく、適宜設計変更してもよい。
【実施例】
【００３９】
以下に、本発明の効果を確認すべく、実施した実験結果について説明する。
図１に示す双ドラム式連続鋳造装置において、冷却ドラムの周面にショット加工によって凹凸部を形成した。このとき、ショット加工条件等を変更することにより、周面の算術平均粗さＲａ，凹凸部の尖り度Ｋｕを、表１に示すように調整した。なお、冷却ドラムとしては、直径１２００ｍｍ，幅８００ｍｍのサイズのものを準備し、周面にＣｒ−Ｎｉ合金めっき膜を形成した。
【００４０】
なお、冷却ドラムの周面の算術平均粗さＲａ、及び、凹凸部の尖り度Ｋｕは、冷却ドラムの表面をレプリカ転写し、２次元粗度計によって、冷却ドラムの軸線方向において、凹凸部高さ方向変位Ｚを測定し、算出した。なお、測定長さｌを５ｃｍとした。
【００４１】
そして、０．０５％Ｃ鋼からなる３．５ｍｍ厚の薄肉鋳片を、鋳造速度５５ｍ／分で鋳造し、得られた薄肉鋳片を冷間圧延により０．４ｍｍ厚の製品板を製出した。
得られた製品板の割れ、ヘゲ欠陥について、目視で確認した。単位面積当たりの割れ、ヘゲ欠陥個数を表１に示す。
【００４２】
【表１】
0006515336.tif 000005
【００４３】
周面の算術平均粗さＲａが本発明の範囲よりも小さく、かつ、凹凸部の尖り度Ｋｕが本発明の範囲よりも小さいＮｏ．７においては、製品表面の割れの個数が非常に多かった。凝固シェルの拘束が不十分であるとともにガスギャップが確保できず、不均等な冷却となって熱歪が生じたためと推測される。
また、周面の算出平均粗さＲａが本発明の範囲よりも小さく、凹凸部の尖り度Ｋｕが本発明の範囲内とされたＮｏ．８においては、製品表面の割れの個数が多かった。ガスギャップが確保できず、不均等な冷却となって熱歪が生じたためと推測される。
さらに、周面の算出平均粗さＲａが本発明の範囲内とされ、凹凸部の尖り度Ｋｕが本発明の範囲よりも小さいＮｏ．９，１０，１１においては、製品表面の割れの個数が多かった。凝固シェルの拘束が不十分となり、不均等な冷却となって熱歪が生じたためと推測される。
【００４４】
周面の算術平均粗さＲａが本発明の範囲よりも大きく、かつ、凹凸部の尖り度Ｋｕが本発明の範囲よりも大きいＮｏ．１２においては、ヘゲ欠陥の個数が非常に多かった。薄肉鋳片の表面に、凹凸部が転写されることで形成された凹みの深さが深く、傾斜が急峻であったためと推測される。
また、周面の算出平均粗さＲａが本発明の範囲よりも大きく、凹凸部の尖り度Ｋｕが本発明の範囲内とされたＮｏ．１３においては、ヘゲ欠陥の個数が多かった。薄肉鋳片の表面に、凹凸部が転写されることで形成された凹みの深さが深くなったためと推測される。
さらに、周面の算出平均粗さＲａが本発明の範囲内とされ、凹凸部の尖り度Ｋｕが本発明の範囲よりも大きいＮｏ．１４、１５においては、ヘゲ欠陥の個数が多かった。薄肉鋳片の表面に、凹凸部が転写されることで形成された凹みの傾斜が急峻であったためと推測される。
【００４５】
これに対して、周面の算術平均粗さＲａ、凹凸部の尖り度Ｋｕが本発明の範囲内とされたＮｏ．１−６においては、製品の割れ欠陥、ヘゲ欠陥の発生を抑制することができた。凸部によって凝固シェルが十分に拘束されるとともに、凹部によってガスギャップが確保され、均等な冷却を行うことができたためと推測される。
以上のように、本発明によれば、凝固シェルの均等な拘束及び均等な緩冷却化を図ることにより、割れの発生を抑制することが可能であるとともに、その後の圧延工程におけるヘゲ欠陥の発生を抑制可能であることが確認された。
【符号の説明】
【００４６】
１  薄肉鋳片
３  溶鋼（溶融金属）
５  凝固シェル
１０  双ドラム式連続鋳造装置
１１  冷却ドラム
２０  凹凸部
２１  凹部
２２  凸部
【図１】
0006515336.tif 000006
【図２】
0006515336.tif 000007
【図３】
0006515336.tif 000008